(57)【特許請求の範囲】
【請求項１】
熱間圧延された軸受鋼を焼鈍して加工素材とする素材製造工程と、
素材製造工程で製造された加工素材を冷間鍛造しリング素材を成形する冷間鍛造工程と、
冷間鍛造工程で成形されたリング素材に冷間でリング圧延を施すことでベアリングレース素材を成形する冷間リング圧延工程と、
冷間リング圧延工程で成形されたベアリングレース素材に熱処理を施しベアリングレースを製造する熱処理工程と、を備えたベアリングレースの製造方法であって、
式（１）により求められた冷間鍛造工程における加工度Ｆ１が０．５以上０．８以下となるように冷間鍛造を行い、
冷間リング圧延工程後の総加工度が０．９以下となるように、冷間鍛造工程と冷間リング圧延工程とを行う
ことを特徴とするベアリングレースの製造方法。
【数５】
0005946238.tif 000007
【請求項２】
冷間鍛造工程と冷間リング圧延工程との間に、冷間鍛造工程で製造されたリング素材を５５０〜７００℃の間で焼鈍する焼鈍工程を有することを特徴とする請求項１に記載のベアリングレースの製造方法。
【発明の詳細な説明】
【技術分野】
【０００１】
本発明は、軸受鋼からベアリングレースを製造するベアリングレースの製造方法に関する。
【背景技術】
【０００２】
従来より、ベアリング軸受の外枠及び内枠を構成するベアリングレースは、主に、日本工業規格ＪＩＳに定められている軸受鋼（ＳＵＪ２）から製造されていて、ベアリングレースの製造方法は、大別すると以下の４通がある。
第１に、軸受鋼用の棒鋼に対して熱間鍛造を行ってベアリングレースを製造する方法がある。この第１方法（熱間鍛造方法）では、棒鋼を切断して加熱後、熱間鍛造し、球状化焼鈍し、切削加工後に焼入れ・焼戻し研磨している。
【０００３】
第２に、軸受鋼用の線材に対して切削を行うことでベアリングレースを製造する方法がある。この第２方法（線材切削方法）では、線材を球状化焼鈍し、磨棒して全切削した後、焼入れ・焼戻し研磨している。
第３に、軸受鋼用のパイプに対して切削を行うことでベアリングレースを製造する方法がある。この第３方法（パイプ切削方法）では、パイプを球状化焼鈍し、切削した後、焼入れ・焼戻し研磨している。
【０００４】
第４に、軸受鋼用の線材に対して冷間鍛造を行ってベアリングレースを製造する方法がある。この第４方法（冷間鍛造方法）では、線材を球状化焼鈍し、冷間鍛造し、切削加工後に焼入れ・焼戻し研磨している。
第１方法（熱間鍛造方法）では、比較的大径まで加工できる利点はあるものの、加熱が必須であるためエネルギーコストがかかってしまう。第２方法（線材切削方法）では、内面を切削してリング状の素材を製造するため歩留まりが非常に悪くなる。第３方法（パイプ切削方法）では、パイプでは一般的な線材棒鋼と比較して、素材コストが高くなり実用的ではない。第１〜第３の方法に対して、第４方法である冷間鍛造方法ではエネルギー低減、歩留まり向上、製造コスト低減が可能であり、他の製造方法に対して優れた加工方法である。
【０００５】
しかしながら、ベアリングレースには様々な形状があり、冷間鍛造のみの製造では、様々な形状のベアリングレースを製造することが難しいのが実情である。
さて、軸受鋼では、様々な環境で使用されるため長寿命化が望まれており、長寿命化をする技術として、例えば、特許文献１の技術が開示されている。
特許文献１では、転がり軸受（ベアリングレース）において、少なくとも固定輪の軸受鋼の合金組成成分が重量比に対して、Ｃｒ＝０．５０〜１・６０％を含有すると共にＡｌ＝０．０２〜０．１０％、Ｎ＝０．００５〜０．０２％、Ｖ＝０．０２〜０．３０％、Ｎｂ＝０．０２〜０．３０％の範囲内で、Ａｌ、Ｎ並びにＶ及びＮｂの内の少なくとも一種を含み、且つ、０．０８％＜Ａｌ＋４Ｎ＋Ｖ＋Ｎｂ＜０．８％の関係を満足するようにしている。
【０００６】
そして、特許文献１では、成分を規定することによって、旧オーステナイト結晶粒度を１１番以上とし、長寿命化が図れるようにしている。
【先行技術文献】
【特許文献】
【０００７】
【特許文献１】特開平１０−３０１５０号公報
【発明の概要】
【発明が解決しようとする課題】
【０００８】
しかしながら、特許文献１では、旧オーステナイト結晶粒度を１１番以上をするために成分調整を行っているが、この技術を用いてベアリングレースを製造した場合、ベアリングレース（軸受鋼）の成分範囲が所望とするものから外れてしまう虞がある。即ち、特許
文献１の技術を用いた場合、旧オーステナイト結晶粒度を１１番以上にできたとしても、所望の成分値を有するベアリングレースを製造することが困難な場合があった。
【０００９】
そこで、本発明は、上記問題点に鑑み、様々な形状のベアリングレースを製造できると共に、軸受鋼を加工する加工処理にて粒度を増加させることによって旧オーステナイト結晶粒度を１１番以上とし、ベアリングレースの長寿命化を図ることができるベアリングレースの製造方法を提供することを目的とする。
【課題を解決するための手段】
【００１０】
目的を達成するため、本発明においては以下の技術的手段を講じた。
すなわち、本発明における課題解決のための技術的手段は、熱間圧延された軸受鋼を焼鈍して加工素材とする素材製造工程と、素材製造工程で製造された加工素材を冷間鍛造しリング素材を成形する冷間鍛造工程と、冷間鍛造工程で成形されたリング素材に冷間でリング圧延を施すことでベアリングレース素材を成形する冷間リング圧延工程と、冷間リング圧延工程で成形されたベアリングレース素材に熱処理を施しベアリングレースを製造する熱処理工程と、を備えたベアリングレースの製造方法であって、式（１）により求められた冷間鍛造工程における加工度Ｆ１が０．５以上０．８以下となるように冷間鍛造を行う点にある。
【００１１】
【数１】
0005946238.tif 000002
【００１２】
冷間リング圧延工程後の総加工度が０．９以下となるように、冷間鍛造工程と冷間リング圧延工程とを行うことが好ましい。
冷間鍛造工程と冷間リング圧延工程との間に、冷間鍛造工程で製造されたリング素材を５５０〜７００℃の間で焼鈍する焼鈍工程を有することが好ましい。
本発明にかかるベアリングレースの製造方法の最も好ましい形態は、熱間圧延された軸受鋼を焼鈍して加工素材とする素材製造工程と、素材製造工程で製造された加工素材を冷間鍛造しリング素材を成形する冷間鍛造工程と、冷間鍛造工程で成形されたリング素材に冷間でリング圧延を施すことでベアリングレース素材を成形する冷間リング圧延工程と、
冷間リング圧延工程で成形されたベアリングレース素材に熱処理を施しベアリングレースを製造する熱処理工程と、を備えたベアリングレースの製造方法であって、式（１）により求められた冷間鍛造工程における加工度Ｆ１が０．５以上０．８以下となるように冷間鍛造を行い、冷間リング圧延工程後の総加工度が０．９以下となるように、冷間鍛造工程と冷間リング圧延工程とを行うことを特徴とする。
【発明の効果】
【００１３】
本発明によれば、様々な形状のベアリングレースを製造できると共に、軸受鋼を加工する加工処理にて粒度を増加させることによって旧オーステナイト結晶粒度を１１番以上とし、ベアリングレースの長寿命化を図ることができる。
【図面の簡単な説明】
【００１４】
【図１】ベアリングレースの製造方法の手順を示したものである。
【図２】加熱温度と加熱後硬度との関係図である。
【図３】加工度と結晶粒度との関係図である。
【発明を実施するための形態】
【００１５】
以下、図面に基づき、本発明の実施の形態を説明する。
軸受鋼に対して冷間鍛造を行うと、当該軸受鋼の結晶粒度が増加し、寿命が向上することが知られている。そのため、本発明では、軸受鋼を用いてベアリングレースを製造するに際し、当該ベアリングレースの寿命を向上させるために、冷間鍛造を必ず行うこととしている。
【００１６】
しかしながら、冷間鍛造のみでは、様々な形状のベアリングレースを製造することは難しいのが実情である。例えば、冷間鍛造では、円柱状の軸受鋼を軸方向に圧下して形状を整えるという方法をとることから、冷間鍛造で大きな外径のベアリングレースを製造するためには、ベアリングレースの外径の大きさに伴って元材である円柱状の軸受鋼を大きくする必要がある。元材である軸受鋼を大きくし過ぎると、冷間鍛造を行う設備に多大な負荷が掛かってしまうと共に、設備制限によって大きくできる軸受鋼にも限界があり、その結果、冷間鍛造のみでは、大きなベアリングレースには対応できないということがある。
【００１７】
このことから、様々な形状のベアリングレースができるようにするために、ベアリング
レースを製造するにあたっては、冷間鍛造に加え、加工性の優れたリング圧延も行うこととしている。
以下、本発明について詳しく説明する。
図１に示すように、本発明のベアリングレースの製造方法では、素材製造工程１と、冷間鍛造工程２と、焼鈍工程３と、リング圧延工程４と、熱処理工程５とを有している。
【００１８】
素材製造工程１では、線材や棒鋼などの軸受鋼を所定の長さに切断し、球状化焼鈍（焼き鈍しによって結晶粒を粒状又は球状化する）することによって加工素材６としている。加工素材６は円柱状であり、その直径はＤｂ、長さ（高さ）はＨｂとなっている。なお、加工素材６、即ち、線材、棒鋼の成分は、ＪＩＳＧ４８０５で定義されている高炭素クロム軸受鋼鋼材（ＳＵＪ２）である。なお、必要に応じて、球状化焼鈍後の軸受鋼を酸洗及び皮膜処理し、その後、低減面率の引抜加工を行うことで加工素材６とする場合もある。
【００１９】
冷間鍛造工程２では、素材製造工程１で製造された加工素材６を金型等を用いたうえで冷間鍛造し、リング状のリング素材７を成形する。
焼鈍工程３では、冷間鍛造工程２で製造されたリング素材７を５５０〜７００℃の間で焼鈍する。具体的には、冷間鍛造工程２の終了後のリング素材７を加熱装置などに入れて、当該リング素材７を５５０℃〜７００℃の温度になるまで加熱する。そして、加熱したリング素材７を空冷したり、温度調節できる炉内に入れて温度調整することによって徐冷し、焼鈍を行う。焼鈍時間は、３０分程度である。なお、焼鈍時間は、これに限定されない。
【００２０】
図２は、冷間鍛造後のリング素材７を加熱したときのリング素材７のビッカース硬度を示したものである。
図２に示すように、冷間鍛造工程２後のリング素材７を５５０℃以上に加熱して焼鈍すると冷間鍛造工程２によって硬くなったリング素材７を柔らかくすることができる。即ち、冷間鍛造工程２後のリング素材７を５５０℃以上加熱すると、当該リング素材７のビッカース硬度が急激に低下することとなり、当該リング素材７をリング圧延工程４にて加工し易くすることができる。また、リング素材７が７００℃となるように加熱した場合は、リング素材７の冷間鍛造後の硬さＨＶが２９０（ＨＶ＝２９０）であったものを、当該リング素材７を冷間鍛造工程２前の硬さ、即ち、加工素材６と同じ硬さ（ＨＶ＝１９０）にすることができる。しかしながら、リング素材７を７００℃を超えて加熱してしまうとリング素材７の内部組織が変化し、その後の加工が難しくなったり、加熱等によるコスト高となる。
【００２１】
したがって、上述したようにリング素材７を５５０〜７００℃の間で焼鈍することが好ましい。
リング圧延工程４では、中空状のリング素材７に対して、当該リング素材７の外周面にロールを接触させると共に、内周面に別のロールを接触させ、２つのロールによってリング素材７を挟んで拡径圧延することにより、リング素材７の外径を大きくしている。即ち、リング圧延工程４では、リング素材７を圧延することによって当該リング素材７よりも外径の大きなベアリングレース素材８を製造している。このリング圧延工程４では、ベアリング球が入る溝や、レースの外径形状も成形することができる。
【００２２】
このように、冷間鍛造工程２した後にリング圧延工程４を経ることによって、例えば、外径の大きなベアリングレース素材８を製造することができる。
熱処理工程５は、リング圧延工程４が終了したリング素材７に熱処理を行う処理であり、具体的には、ベアリングレース素材８に焼き入れを行った後に焼き戻しを行っている。
ベアリングレース素材８に焼き入れは、バッチ式で行われ、例えば、油による冷却（急冷）を行い、焼き戻しは、自然冷却としている。具体的には、焼き入れは、均熱温度８４０℃で４０分間置き、その後、１００℃とされた冷却油により、１５分間冷却を行う。焼き戻しは、均熱温度１９０℃で６０分間置き、その後、自然冷却（徐冷）を１０分以上行う。
【００２３】
さて、上述したように、ベアリングレースの寿命を長くするためには、当該ベアリングレースにおける旧オーステナイト結晶粒度を１１番以上にする必要がある。
ここで、発明者らは、ベアリングレースの製造を行うに際して、処理（加工）を行う前の素材の断面積と処理後（加工後）の断面積との変化（処理前の断面積／処理後の断面積）を加工度として定義し、この加工度によって結晶粒度がどのように変化するか実験を行った。なお、結晶粒度の測定は、「ＪＩＳ Ｇ０５５１  鋼−結晶粒度の顕微鏡試験方法」に基づいて行った。
【００２４】
図３及び表１は、加工度と結晶粒度との関係をまとめたものである。
【００２５】
【表１】
0005946238.tif 000003
【００２６】
図３及び表１に示すように、切削のみでベアリングレースを製造した場合（図中、○）加工度は零であって結晶粒度は１０．５となる。冷間鍛造工程２のみでベアリングレースを製造した場合（図中、△）、加工度は０．５以上となり旧オーステナイト結晶粒度は１１番以上となる。
そのため、冷間鍛造工程２において加工度を０．５以上にすれば、旧オーステナイト結晶粒度は１１番以上にすることができ、ベアリングレースの長寿命化を図ることができる。
【００２７】
なお、冷間鍛造工程２における加工度Ｆ１は、式（１）により求めることができる。
【００２８】
【数２】
0005946238.tif 000004
【００２９】
表１に示すように、冷間鍛造工程２において加工度Ｆ１が０．８を超えてしまうと、０．０７５ｍｍを超えるクラック（疵）が生じてしまう（クラックの欄、×）。一方、冷間鍛造工程２において加工度Ｆ１が０．８未満であれば、クラックの発生を少なくすることができ、仮にクラックが発生したとしても、その大きさを０．０７５ｍｍ以下にすることができる（クラックの欄、○）。
【００３０】
０．０７５ｍｍ以下のクラック（疵）は、焼き入れ及び焼き戻し後に熱処理によって生じるスケールを除去するため、当該熱処理後に研磨処理を行うこととされているが、この研磨処理の際に処理されて問題ないものとなる。しかしながら、０．０７５ｍｍよりも大きなクラック（疵）は、研磨処理を行っても疵の一部が残り、研磨処理では処理しきれない。
【００３１】
したがって、冷間鍛造工程２における加工度Ｆ１は０．５以上０．８以下にする必要がある。
さて、冷間鍛造工程２では、加工度Ｆ１が０．５〜０．８になるように処理を行うが、リング圧延後の総加工度Ｆ２は、０．８を超えてもよい。表２は、冷間鍛造工程２を経てリング圧延を行った後の加工度（総加工度）Ｆ２をまとめたものである。
【００３２】
【表２】
0005946238.tif 000005
【００３３】
表２に示すように、冷間鍛造工程２を経てリング圧延工程４を終了したときの総加工度が０．８を超えたとしてもクラックの発生はなく、旧オーステナイト結晶粒度も１１番以上にすることができる。なお、リング圧延工程４後の加工度Ｆ２は、式（２）により求めることができる。
【００３４】
【数３】
0005946238.tif 000006
【００３５】
以上のように、冷間鍛造工程２及びリング圧延工程４を行うことによって、様々な形状のベアリングレースを製造できると共に、ベアリングレースの長寿命化を図ることができる。
なお、素材製造工程１において、引抜加工を行うことで加工素材６を製造した場合、冷間鍛造工程２後の加工度Ｆ１や総加工度Ｆ２に、引抜加工による加工度を加味する（加算する）ようにすることは非常に好ましい。
【００３６】
本発明のベアリングレースの製造方法では、冷間鍛造工程２とリング圧延工程４とを有するものとしているが、この他に、素材を切削する切削工程を追加してもよい。この切削工程では、ベアリングレースを素材から製造するために素材を切削するのではなく、素材の表面に付いた微細な疵（クラックとならない非常に微細な疵）を除去するために用いることが好ましい。
【００３７】
なお、今回開示された実施形態において、明示的に開示されていない事項、例えば、各種パラメータ、構成物の寸法、重量、体積などは、当業者が通常実施する範囲を逸脱するものではなく、通常の当業者であれば、容易に想定することが可能な事項を採用している。
【符号の説明】
【００３８】
１  素材製造工程
２  冷間鍛造工程
３  焼鈍工程
４  リング圧延工程
５  熱処理工程
６  加工素材
７  リング素材
８  ベアリングレース素材
【図１】
0005946238.tif 000008
【図２】
0005946238.tif 000009
【図３】
0005946238.tif 000010